(57)【要約】      （修正有）【課題】展開速度を高速にしつつ、クッション性良く乗員を保護し、インフレーターのガス量を少なくできるエアバッグを提供する。【解決手段】主膨張部１１と副膨張部１２とを含むエアバッグであって、主膨張部と副膨張部とは、連通部１３を介して接続されており、副膨張部が連通部を通して主膨張部内に挿入されている。【選択図】図２
2015160586.tif 000002
【特許請求の範囲】
【請求項１】
主膨張部と副膨張部とを含むエアバッグであって、前記主膨張部と前記副膨張部とは、連通部を介して接続されており、前記副膨張部が前記連通部を通して前記主膨張部内に挿入されている、エアバッグ。
【請求項２】
前記副膨張部が、重ね折り、ロール折り、もしくは蛇腹折りをした状態で、または、折り畳まない状態で、前記主膨張部の中に挿入されている、請求項１に記載のエアバッグ。
【請求項３】
前記連通部の開口幅が、８０〜２００ｍｍである、請求項１または２に記載のエアバッグ。
【請求項４】
前記連通部の開口幅が、１００〜１５０ｍｍである、請求項１から３までのいずれか一項に記載のエアバッグ。
【請求項５】
前記主膨張部が、乗員を保護するための主室を含む、請求項１から４までのいずれか一項に記載のエアバッグ。
【請求項６】
前記副膨張部が、前記主室に接続されている、請求項５に記載のエアバッグ。
【請求項７】
前記副膨張部が、前記主室以外の前記主膨張部に接続されている、請求項５または６に記載のエアバッグ。
【請求項８】
前記主膨張部が、複数の主室を含み、前記主室同士を連結するダクト部をさらに含む、請求項１から７までのいずれか一項に記載のエアバッグ。
【請求項９】
前記副膨張部が、前記ダクト部に接続されている、請求項８に記載のエアバッグ。
【請求項１０】
前記エアバッグが、袋織によって一体形成されている、請求項１から９までのいずれか一項に記載のエアバッグ。
【請求項１１】
請求項１から１０までのいずれか一項に記載のエアバッグを用いたカーテンエアバッグ装置。
【発明の詳細な説明】
【技術分野】
【０００１】
本発明は、自動車が他の自動車や障害物と衝突した際、乗員を保護するために、インフレーターから供給される膨張用ガスの流入によって展開膨張するエアバッグにおいて、乗員への傷害値をより低減し、且つインフレーターガスの使用量を抑えることのできるエアバッグに関する。
【背景技術】
【０００２】
現在生産されているほとんどの乗用自動車には、自動車の前面が他の自動車や障害物と衝突（正面衝突）した際に、乗員と自動車車内構造物との間に急速に袋体を膨張させて乗員の安全を図るために、いわゆる運転席用および助手席用エアバッグが搭載されている。
【０００３】
近年、この正面衝突だけでなく、自動車の側面が他の自動車や障害物と衝突（側面衝突）した際の乗員の頭部などを保護するために、カーテンバッグシステムの装着数も増加してきている。カーテンバッグシステムは、自動車の側面窓部上の天井部やピラー部に折り畳んで収納されており、衝突時に側面窓部を覆うように膨張する。
【０００４】
このようなエアバッグにおいては、初期展開膨張時の展開速度を高速にし、乗員保護エリアを早く覆うこと、および、展開したエアバッグに乗員が衝突した際は、人体に掛かる傷害値を低くし、クッション性良く乗員を保護することが求められる。
【０００５】
特許文献１には、エアバッグによる乗員拘束時に、乗員に掛かる傷害値を低くする手段として、乗員保護エリアを形成する膨張部と連通するが、遅れて展開する副膨張部を有するエアバッグが開示されている。
【０００６】
特許文献２には、エアバッグ展開初期の容量を小さく制限する縫合糸を設け、エアバッグ内圧が一定圧以上になったとき、縫合糸が破断し、エアバッグの容量を増大させるエアバッグが開示されている。
【先行技術文献】
【特許文献】
【０００７】
【特許文献１】特開２００４−０３４７６６号公報
【特許文献２】特開２００７−１７６２１１号公報
【発明の概要】
【発明が解決しようとする課題】
【０００８】
特許文献１に示されるような、保護エリアと連通した副膨張部を有するエアバッグにおいては、展開初期の主膨張部の圧力上昇により、副膨張部にもガスが流れ込む仕組みとなっているが、この方式では主膨張部の圧力が十分に上昇しない段階で副膨張部にガスが流入するため、乗員拘束に十分な圧力まで主膨張部の圧力を上昇するためには、インフレーターの容量を大きくする必要があった。
【０００９】
また、特許文献２に示されるような、結節糸の破断により容量を増大させるエアバッグは、結節糸の破断による容量変化が急激であり、破断時の内圧低下も急峻となり、結節糸の破断のタイミングによっては、逆に乗員拘束性能を低下させる要因にもなりかねない。
【００１０】
本発明の目的は、展開初期の主膨張部の展開速度を高速にしつつ、乗員衝突時の主膨張部の圧力上昇を抑えることで、クッション性良く乗員を保護するエアバッグを提供することである。さらに、本発明の目的は、インフレーターのガス容量を少なくできるエアバッグを提供することである。
【課題を解決するための手段】
【００１１】
上記課題を解決するため、本発明は、主膨張部と副膨張部とを含むエアバッグであって、主膨張部と副膨張部とは、連通部を介して接続されており、副膨張部が連通部を通して主膨張部内に挿入されている。
【００１２】
本発明の別の実施形態では、副膨張部が、重ね折り、ロール折り、もしくは蛇腹折りをした状態で、または、折り畳まない状態で、主膨張部の中に挿入されている。
【００１３】
また、本発明の別の実施形態では、連通部の開口幅が、８０〜２００ｍｍである。
【００１４】
また、本発明の別の実施形態では、連通部の開口幅が、１００〜１５０ｍｍである。
【００１５】
また、本発明の別の実施形態では、主膨張部が、乗員を保護するための主室を含む。
【００１６】
また、本発明の別の実施形態では、副膨張部が、主室に接続されている。
【００１７】
また、本発明の別の実施形態では、副膨張部が、主室以外の主膨張部に接続されている。
【００１８】
また、本発明の別の実施形態では、主膨張部が、複数の主室を含み、主室同士を連結するダクト部をさらに含む。
【００１９】
また、本発明の別の実施形態では、副膨張部が、ダクト部に接続されている。
【００２０】
また、本発明の別の実施形態では、エアバッグが、袋織によって一体形成されている。
【００２１】
また、本発明の別の実施形態では、前記エアバッグを用いたカーテンエアバッグ装置が提供される。
【００２２】
本発明によれば、初期状態で副膨張部が連通部を通して主膨張部内に挿入されているので、エアバッグ展開の初期から乗員保護部の内圧を速やかに上昇させることができる。また、乗員衝突後には、副膨張部が主膨張部から押し出され、副膨張部が主膨張部よりも遅れて膨張することにより、急激な内圧上昇による乗員保護性能の低下や、急激な内圧降下による乗員拘束性能の低下もなく、一定した乗員拘束性能を維持できる。
【００２３】
また、展開初期においては、副膨張部にガスが流れ込むことを抑制でき、その分インフレーターの出力を小さくすることができる。
【図面の簡単な説明】
【００２４】
【図１】本発明の一例のカーテンエアバッグを示す図であり、副膨張部が主膨張部内に挿入されていない状態を示す図である。
【図２】図１のカーテンエアバッグにおいて、副膨張部が連通部を通して主膨張部内に挿入されている状態を示す図である。
【図３】接合部の膨張部との境界付近の織組織の一例を示す図である。
【図４】接合部の膨張部との境界付近以外の織組織の一例を示す図である。
【図５】格子織またはリップストップと称する織組織の一例を示す図である。
【図６】展開試験の結果を示す図である。
【発明を実施するための形態】
【００２５】
本発明のエアバッグ１０は、主膨張部１１と副膨張部１２とを含むエアバッグであって、主膨張部１１と副膨張部１２とは、連通部１３を介して接続されており、副膨張部１２が連通部１３を通して主膨張部１１内に挿入されている。
【００２６】
図１は、本発明の一例のカーテンエアバッグ１０を示す図であり、副膨張部１２が主膨張部１１内に挿入されていない状態を示している。図２は、図１のカーテンエアバッグ１０において、副膨張部１２が連通部１３を通して主膨張部１１内に挿入されている状態を示している。
【００２７】
副膨張部１２は、重ね折り、ロール折り、もしくは、蛇腹折りをした状態で、または、折り畳まない状態で、主膨張部１１の中に挿入されている。とりわけ、副膨張部１２は、重ね折りをした状態で、または、折り畳まない状態で、主膨張部１１の中に挿入されていることがより望ましい。
【００２８】
主膨張部１１から副膨張部１２に繋がる連通部１３の開口幅は、８０〜２００ｍｍの範囲から選定すればよく、好ましくは、１００〜１５０ｍｍの範囲から選定すればよい。
【００２９】
図１および図２の例では、主膨張部１１は、乗員を保護するための主室１５を含む。さらに、主膨張部１１は、複数の主室１５を含み、主室１５同士を連結するダクト部１６を含む。連通部１３を設ける位置は、エアバッグが膨張する部分であればよい。副膨張部は、乗員の保護エリアとなる主室１５に接続してもよく、主室以外の主膨張部、または、ダクト部１６に接続してもよい。さらには、副膨張部は、該副膨張部とは別の副膨張部に設けてもよいが、副膨張部を挿入した後でエアバッグを車体に収納する際に、エアバッグの収納を阻害しない位置に設けることが望ましい。
【００３０】
本発明のエアバッグは、図２のように、副膨張部１２が連通部１３を通して主膨張部１１内に挿入されている状態で設置される。作動時には、インフレーターから供給されるガスが、乗員の頭部を保護する主室１５を始めに膨張させることによって、乗員の初期拘束を行う。
【００３１】
乗員の初期拘束能力を高めるためには、乗員が衝突することが予想される主室１５の圧力を速やかに上昇させなければならない。乗員の初期拘束を行う段階では、副膨張部１２は主膨張部１１内に挿入されているため、副膨張部１２へはガスが流れ込まず、主室１５の速やかな圧力上昇を実現することができる。
【００３２】
主室１５に乗員が衝突することにより、主室１５の内圧は上昇し、乗員の頭部に掛かる荷重も次第に増大するが、主室１５の内圧がある程度以上まで上昇すると、挿入された副膨張部１２が主膨張部１１から外に押し出され、ガスが副膨張部１２にも流れ始めることで、主室１５の圧力上昇を抑制し、乗員の頭部に掛かる荷重も抑制することができる。
【００３３】
一方、副膨張部１２が最初から挿入されていない図１の場合は、展開初期においても、インフレーターからのガスが、連通部１３を通って副膨張部１２に流れ込む。したがって、容量の少ない副膨張部１２では乗員拘束の初期段階で圧力が飽和してしまい、主室１５の圧力上昇を抑制する機能を失ってしまう。図２のように、副膨張部１２を主膨張部１１に挿入しておくことによって、乗員拘束の適切なタイミングで副膨張部１２にガスを流すことができるため、副膨張部１２の容量を小さく設計できる。すなわち、インフレーターのガス量を小さく設計することができる。
【００３４】
以上の通り、本発明のエアバッグによれば、連通部を通して主膨張部内に挿入されている副膨張部が、作動時に連通部の圧力によって主膨張部から外に押し出され、主膨張部よりも遅れて展開する。それによって、高圧になった主膨張部のガスを副膨張部に流し、主室の内圧を緩やかに下降させることができる。
【００３５】
本発明で使用する基布の経糸および緯糸の繊度は、通常、エアバッグ用基布に用いられている太さの糸、すなわち１５０〜１０００ｄｔｅｘの範囲から選定すればよく、好ましくは２３５〜７００ｄｔｅｘの範囲とすればよい。繊度が１５０ｄｔｅｘより細いと、エアバッグに求められる強度が得られにくい傾向にあり、１０００ｄｔｅｘを超えると、目付けが大きくなりすぎる傾向にある。
【００３６】
なお、本発明で使用する糸の単糸太さは、互いに同じでも異なっていてもいずれでもよく、例えば、０．５〜６ｄｔｅｘの範囲にあれば好ましい。また、単糸の強度も７ｃＮ／ｄｔｅｘ以上、好ましくは８ｃＮ／ｄｔｅｘ以上の糸を用いればよい。さらに、単糸の断面形状も円形、楕円、扁平、多角形、中空、その他の異なる型など、織物の製造、織物の物性に支障のない範囲で適宜選定すればよい。また、繊度や断面形状などが異なる複数の糸を、合糸、撚り合わせなどにより一体化したものを用いてもよい。
【００３７】
これらの糸からなる本発明で使用する織物は、目付けが１９０ｇ／ｍ２以下、引張強度が６５０Ｎ／ｃｍ以上であることが好ましい。目付けと引張強度がこの範囲であれば、軽くて物理特性に優れているといえる。なお、目付けとは、後述する不通気材料などを付与する前の未加工の状態の基布重量をいう。
【００３８】
目付けが、１９０ｇ／ｍ２をこえると、エアバッグの重量が大きくなり、所望の軽量化を達成しにくい。また、引張強度が６５０Ｎ／ｃｍより小さいと、エアバッグとしての必要な物理特性を達成することができない可能性がある。
【００３９】
また、本発明で使用する織物は、その織構造の緻密さを示す指数であるカバーファクターが７００以上であることが好ましく、７５０以上であることがより好ましい。
【００４０】
前記カバーファクター（ＣＦ）とは、織物の経糸および緯糸それぞれの織密度Ｎ（本／ｃｍ）と太さＤ（ｄｔｅｘ）との積で一般的に求められ、下記式にて表される。
ＣＦ＝Ｎｗ×√Ｄｗ＋Ｎｆ×√Ｄｆ
ここで、Ｎｗ、Ｎｆは、経糸および緯糸の織密度（本／ｃｍ）
Ｄｗ、Ｄｆは、経糸および緯糸の太さ（ｄｔｅｘ）
【００４１】
本発明のエアバッグ用基布の製造は、通常の工業用織物を製織するのに用いられる各種織機から適宜選定すればよく、例えばシャトル織機、ウォータージェット織機、エアジェット織機、レピア織機、プロジェクタイル織機などから選定すればよい。
【００４２】
また、本発明のエアバッグ用基布を構成する繊維糸条は、天然繊維、化学繊維、無機繊維などでよく、特に限定されない。なかでも、汎用性があり、基布の製造工程、基布物性などの点から、合成繊維フィラメントが好ましい。例えば、ナイロン６、ナイロン６６、ナイロン４６、ナイロン６１０、ナイロン６１２などの単独またはこれらの共重合、混合により得られる脂肪族ポリアミド繊維、ナイロン６Ｔ、ナイロン６Ｉ、ナイロン９Ｔに代表される脂肪族アミンと芳香族カルボン酸の共重合ポリアミド繊維、ポリエチレンテレフタレート、ポリトリメチレンテレフタレート、ポリブチレンテレフタレート、ポリエチレンナフタレートなどの、単独またはこれらの共重合、混合によって得られるポリエステル繊維、超高分子量ポリオレフィン系繊維、ビニリデン、ポリ塩化ビニルなどの含塩素系繊維、ポリテトラフルオロエチレンを含むフッ素系繊維、ポリアセタール系繊維、ポリサルフォン系繊維、ポリフェニレンサルファイド系繊維（ＰＰＳ）、ポリエーテルエーテルケトン系繊維（ＰＥＥＫ）、全芳香族ポリアミド系繊維、全芳香族ポリエステル系繊維、ポリイミド系繊維、ポリエーテルイミド系繊維、ポリパラフェニレンベンズビスオキサゾール系繊維（ＰＢＯ）、ビニロン系繊維、アクリル系繊維、セルロース系繊維、炭化珪素系繊維、アルミナ系繊維、ガラス系繊維、カーボン系繊維、スチール系繊維などから、適宜、１種または２種以上を選定すればよい。なかでも、物理特性、耐久性、耐熱性などの点から、ナイロン６６繊維が好ましい。また、リサイクルの観点からは、ポリエステル系繊維、ナイロン６繊維も好ましい。
【００４３】
これらの繊維糸条には、紡糸性、加工性、耐久性などを改善するために、通常使用されている各種の添加剤、例えば、耐熱安定剤、酸化防止剤、耐光安定剤、老化防止剤、潤滑剤、平滑剤、顔料、撥水剤、撥油剤、酸化チタンなどの隠蔽剤、光沢付与剤、難燃剤、可塑剤などのうちの１種または２種以上を使用してもよい。また、加撚、嵩高加工、捲縮加工、捲回加工、糊付け加工などの加工を施してもよい。さらに、糸条の形態は、長繊維フィラメント以外に、短繊維の紡績糸、これらの複合糸などを用いてもよい。
【００４４】
また、本発明で使用する織物は、エアバッグの気密性が確保できる点で、不通気材料を有することが好ましい。不通気材料とは、例えば以下に示すように、実質的に空気を通さないようにする材料のことであり、不通気とは、ＪＩＳ  Ｌ１０９６「一般織物試験方法」における８．２７．１  Ａ法（フラジール形法）において、測定値ゼロのことをいう。この材料を、後述する方法により、織物の片面あるいは両面から付与する。この不通気材料は、基布の表面、基布を構成する糸束の交差部、または、繊維単糸の間隙部など、いずれに介在してもよい。
【００４５】
前記材料としては、通常、エアバッグ用基布に使用されている材料であればよく、耐熱性、耐磨耗性、基布との密着性、難燃性、不粘着性などを満足するものであればよい。例えば、シリコーン系樹脂またはゴム、ポリウレタン系樹脂またはゴム（シリコーン変性、フッ素変性も含む）、フッ素系樹脂またはゴム、塩素系樹脂またはゴム、ポリエステル系樹脂またはゴム、ポリアミド系樹脂またはゴム、エポキシ系樹脂、ビニル系樹脂、尿素系樹脂、フェノール系樹脂などのうちの１種または２種以上を用いればよい。なかでも、耐熱性および難燃性の点でシリコーン樹脂が好ましい。
【００４６】
付与方法は、１）コーティング法（ナイフ、キス、リバース、コンマ、スロットダイおよびリップなど）、２）含漬法、３）印捺法（スクリーン、ロール、ロータリー、およびグラビアなど）、４）転写法（トランスファー）、および、５）ラミネート法などがあげられる。なかでも、内圧を維持する効果が高い点で、コーティング法もしくはラミネート法が好ましい。
【００４７】
また、付与量としては、片面１０〜１５０ｇ／ｍ２であることが好ましく、５０〜１００ｇ／ｍ２であることがより好ましい。また、層状となる場合は、その厚さは１０μｍ以上であることが好ましい。付与量が片面１０ｇ／ｍ２より少ない、または、層の厚さが１０μｍより薄いと、必要な気密性を得ることが難しい傾向にある。
【００４８】
また、前記材料には、主たる材料の他、加工性、接着性、表面特性あるいは耐久性などを改良するために、通常使用される各種の添加剤、例えば、架橋剤、接着付与剤、反応促進剤、反応遅延剤、耐熱安定剤、酸化防止剤、耐光安定剤、老化防止剤、潤滑剤、平滑剤、粘着防止剤、顔料、撥水剤、撥油剤、酸化チタンなどの隠蔽剤、光沢付与剤、難燃剤、可塑剤などのうちの１種または２種以上を選択して、混合してもよい。
【００４９】
前記材料の液体としての性状は、塗布量、塗布法、材料の加工性や安定性、要求される特性などに応じて、無溶媒型、溶媒型、水分散型、水乳化型、水溶性型などから適宜選定すればよい。
【００５０】
また、前記材料には、基布との密着性を向上させるための各種前処理剤、接着向上剤などを添加してもよいし、予め基布表面にプライマー処理などの前処理を施してもよい。さらに、前記材料の物理特性を向上させたり、耐熱性、老化防止性、耐酸化性などを付与するため、前記材料を織物に付与した後、乾燥、架橋、加硫などを熱処理、加圧熱処理、高エネルギー処理（高周波、電子線、紫外線など）などを行なってもよい。
【００５１】
本発明のエアバッグは、前記基布を用いたものであり、その仕様、形状および容量は、配置される部位、用途、収納スペース、乗員衝撃の吸収性能、インフレーターの出力などに応じて選定すればよい。
【００５２】
また、乗員側へのエアバッグの突出抑制や、膨張時の厚みの制御のために、エアバッグ内側に吊り紐またはガス流調整布、エアバッグ外側にフラップと呼ばれる帯状布または抑え布などを設けてもよい。
【００５３】
エアバッグの接合部、例えば、外周部、補強布や吊り紐の固定などは、縫製、接着、溶着、製織、製編、あるいはこれらの併用など、いずれの方法によってもよく、エアバッグとしての堅牢性、展開時の耐衝撃性、乗員の衝撃吸収性能などを満足するものであればよい。例えば、接合部を縫合により接合する場合、本縫い、二重環縫い、片伏せ縫い、かがり縫い、安全縫い、千鳥縫い、扁平縫いなどの、通常のエアバッグに適用されている縫い目により行なえばよい。
【００５４】
また、縫い糸の太さは７００ｄｔｅｘ（２０番手相当）〜２８００ｄｔｅｘ（０番手相当）、運針数は２〜１０針／ｃｍであることが好ましい。複数列の縫い目線が必要な場合は、縫い目線間の距離は２．２〜８ｍｍ程度として、多針型ミシンを用いればよいが、縫製部距離が長くない場合には、１本針ミシンで複数回縫合してもよい。エアバッグ本体として複数枚の裁断基布を用いる場合には、複数枚を重ねて縫合してもよいし、一枚ずつ縫合してもよい。
【００５５】
さらに、必要に応じて、外周縫合部などの縫い目からのガス抜けを防ぐため、シール剤、接着剤、または粘着剤などを、縫い目の上部および／または下部、縫い目の間、縫い代部などに塗布、散布、または積層してもよい。
【００５６】
縫合に使用する縫い糸は、一般に化合繊縫い糸と呼ばれるものや、工業用縫い糸として使用されているものの中から適宜選定すればよい。例えば、ナイロン６、ナイロン６６、ナイロン４６、ポリエステル、高分子ポリオレフィン、含フッ素、ビニロン、アラミド、カーボン、カラス、スチールなどがあり、紡績糸、フィラメント合撚糸、またはフィラメント樹脂加工糸のいずれでもよい。
【００５７】
袋織（以下、ＯＰＷと記す）で接合部を形成する場合、膨張部との境界付近の接合部の組織は、特に限定するものではないが、例えば図３に示すような各種の（Ａ）斜子織、（Ｂ）風通織、（Ｃ）平織などを組合せ、これらの適切な繰返しを行なえばよい。また、接合部の膨張部との境界付近以外の部分の織組織についても、特に限定するものではないが、例えば図４に示すような部分結節織などが、交錯点を減少する点で好ましい。
【００５８】
これらの接合部と膨張部との境界付近を除く膨張部の織組織は、通常、平織組織が使用されている。
【００５９】
自動車が他の自動車や障害物と側面衝突する時に窓ガラスが破損し、この破損したガラス片により、場合によってはエアバッグに損傷を与えることも考えられる。この損傷の度合いをできるだけ軽減するために、外周接合部、内側接合部、および、これらの接合部と膨張部との境界付近を除く膨張部の織組織を、単純な平織組織でなく、一例として図５に示すように、経糸および緯糸の一定本数ごとに数本の糸を引き揃えた状態で製織した、いわゆる格子織またはリップストップと称される織組織とすることが好ましい。
【００６０】
この引き揃える糸の数は、２〜３本程度が好ましく、これ以上では糸間の間隙が大きくなり、コーティング剤の表面被覆効果が減少する。また、引き揃え糸の間隔は５〜３０ｍｍ、より好ましくは１０〜２０ｍｍである。これ以下の間隔では糸間の間隙が大きくなり、コーティング剤の表面被覆効果が減少する。また、これ以上に引き揃え糸の間隔が大きくなると、ガラス片によるエアバッグの損傷を低減する効果が低下する。
【００６１】
ＯＰＷの場合、通常、経糸はサイジングした原糸を使用して製織し、次いで、エアバッグの気密性を向上させるためにコーティング加工を施すことが好ましい。特に限定するものではないが、コーティング剤と織物との接着性を阻害しないよう、コーティングに先立って原糸に付着している油剤類、サイジング剤を除去することを目的として、ジッガ精練機あるいは複数の精練槽などを有する連続精練機により精練することが好ましい。精練後、織物をシリンダー乾燥機などにより乾燥する。乾燥後、そのままで次のコーティング工程に供されることもあるが、寸法や織密度の制御のために、精練、乾燥後に、引き続いてヒートセットすることが好ましい。
【００６２】
コーティング剤、コーティング方法についても、特に限定されるものではないが、コーティング剤としては、一般に、シリコーン系のものが使用され、通常、ナイフコーターでコーティングする。コーティング剤塗布量は、使用するシリコーン樹脂の特性や、製法がＯＰＷ方式かミシン方式か、バッグの用途が、側面衝突時のみを想定しているか側面衝突後の自動車の転覆を想定しているかによって異なる。
【００６３】
コーティング剤塗布量は、特に限定されるものではないが、自動車の転覆を想定していないカーテンバッグでは、１０〜５０ｇ／ｍ２が好ましい。ＯＰＷ方式のバッグで、自動車の転覆時の乗員保護も想定しているタイプのカーテンバッグでは、コーティング剤塗布量は、５０〜１５０ｇ／ｍ２が好ましい。
【００６４】
ＯＰＷ方式では、コーティング後、レーザー裁断機により所定の寸法、形状に裁断され、エアバッグを固定するためのストラップなどの付属品を縫い付け、車体への取り付け部の補強などを行なって、製品となる。
【００６５】
また、使用するインフレーターの特性に応じて、インフレーター噴出口の周囲に、熱ガスから保護するための耐熱保護布や、力学的な補強布を設けてもよい。これらの保護布や補強布は、布自体が耐熱性の材料、例えば、全芳香族ポリアミド繊維、全芳香族ポリエステル繊維、ＰＢＯ繊維、ポリイミド繊維、含フッ素系繊維などの、耐熱性繊維材料を用いてもよいし、エアバッグ本体用基布と同じか、それより太い糸を用いて別途作製した織物を用いてもよい。また、織物に耐熱性被覆剤を施したものを用いてもよい。
【００６６】
エアバッグを収納する際の折り畳み方も、運転席用バッグのように中心から左右、上下対称の屏風折り、あるいは中心に向かって多方位から押し縮める折り、助手席エアバッグのようなロール折り、蛇腹折り、屏風状のつづら折り、あるいはこれらの併用や、シート内臓型サイドバッグのようなアリゲーター折り、サイドカーテンエアバッグのような、ロール折り、蛇腹折りなどを用いてもよい。
【００６７】
本発明のエアバッグは、各種の乗員保護用バッグ、例えば運転席および助手席の前面衝突用、側面衝突用のサイドバッグおよびサイドカーテンエアバッグ、後部座席保護用、追突保護用のヘッドレストバッグ、脚部・足部保護用のニーバッグおよびフットバッグ、乳幼児保護用（チャイルドシート）のミニバッグ、エアーベルト用袋体、歩行者保護用などの乗用車、商業車、バス、二輪車などの各用途の他、機能的に満足するものであれば、船舶、列車・電車、飛行機、遊園施設など多用途に適用することができる。
【実施例】
【００６８】
以下に、実施例に基づき本発明をさらに具体的に説明する。以下に、実施例で行なったエアバッグの作製方法およびエアバッグ特性の性能評価方法を示す。
【００６９】
エアバッグ本体は、ナイロン６６繊維の４７０ｄｔｅｘを用いて、片面経糸密度５７本／インチ、緯糸密度４９本／インチの袋織にて構成した。
【００７０】
基布表面にはナイフコーティングによりベースコート８０ｇ／ｍ２、トップコート１０ｇ／ｍ２のシリコンコーティングを施した。
【００７１】
実施例で使用したカーテンエアバッグの形態は、図１および図２の通りである。図１では、副膨張部が主膨張部内に挿入されていない（比較例）。図２は、本発明の実施例を示しており、図１のカーテンエアバッグにおいて、副膨張部が連通部を通して主膨張部内に挿入されている。なお、副膨張部は、連通部を通して主膨張部に挿入され、主膨張部の中で２つに折り畳んである。
【００７２】
評価はヘリウムガスを高速で噴出する、エアバッグ展開試験装置（マイクロシス社製：コールドガスシステム）を用いて、エアバッグ展開の際の主膨張部の内圧変化を観察した。試験条件は、タンク容量：０．７５Ｌ、オリフィス：０．６インチ、供給圧力：５５００ｋＰａ、バッグ容積：２５Ｌである。
【００７３】
図６に試験結果を示す。縦軸は圧力（ｋＰａ）を示し、横軸は時間（ｍｓｅｃ）を示す。実線２１は、本実施例の結果を示し、点線２２は、比較例の結果を示す。
【００７４】
本実施例について、コールドガスシステムによる展開を行なった結果（実線２１）、始めに主膨張部に圧力が満たされ、主膨張部の圧力が約４０ｋＰａとなった辺りから副膨張部の膨張が始まった。副膨張部が主膨張部から飛び出して膨張を始めるまでは、副膨張部にはほとんどガスが供給されないため、主膨張部の圧力は高い状態を保持する。副膨張部の膨張が始まってからは副膨張部にもガスが流れ出すため、それに伴い主膨張部の圧力は減少した。その後は、主膨張部の急激な内圧上昇や内圧降下もなく、安定した内圧を維持した。
【００７５】
比較例について、コールドガスシステムによる展開を行なった結果（点線２２）、展開初期に、主膨張部の圧力が上昇していくにつれて、連通部を通して副膨張部にもガスが流れ出すため、主膨張部の圧力は展開初期において本実施例よりも緩やかとなることが確認された。
【００７６】
以上のように、本実施例は、比較例と比較して、エアバッグ展開の初期から主膨張部の内圧を速やかに上昇させることができるということが確認された。さらに、本実施例は、副膨張部が主膨張部から押し出された後には、急激な内圧上昇による乗員保護性能の低下や、急激な内圧降下による乗員拘束性能の低下もなく、一定した乗員拘束性能を維持できることが確認された。
【符号の説明】
【００７７】
１０  カーテンエアバッグ
１１  主膨張部
１２  副膨張部
１３  連通部
１５  主室
１６  ダクト部
２１  本実施例の結果
２２  比較例の結果
【図１】
2015160586.tif 000003
【図２】
2015160586.tif 000004
【図３】
2015160586.tif 000005
【図４】
2015160586.tif 000006
【図５】
2015160586.tif 000007
【図６】
2015160586.tif 000008